(57)【要約】【課題】強度に優れ、かつ、耐熱性にも優れるポリ乳酸樹脂組成物からなる射出成形体、及び該射出成形体の製造方法に関すること。【解決手段】ポリ乳酸樹脂と、層状複水酸化物を可塑剤の存在下で微細化する工程を有する方法により得られた層状複水酸化物の微細化物とを含有するポリ乳酸樹脂組成物の溶融混練物を射出成形してなる成形体、ならびに、層状複水酸化物を可塑剤の存在下で微細化して、層状複水酸化物の微細化物を得る工程（１）、工程（１）で得られた層状複水酸化物の微細化物及びポリ乳酸樹脂を含有するポリ乳酸樹脂組成物用原料を溶融混練して、ポリ乳酸樹脂組成物の溶融混練物を調製する工程（２）を含む射出成形体の製造方法。【選択図】なし【特許請求の範囲】
【請求項１】
ポリ乳酸樹脂と、層状複水酸化物を可塑剤の存在下で微細化する工程を有する方法により得られた層状複水酸化物の微細化物とを含有するポリ乳酸樹脂組成物の溶融混練物を射出成形してなる成形体。
【請求項２】
可塑剤がカルボン酸エステル及び／又はリン酸エステルを含む、請求項１に記載の成形体。
【請求項３】
層状複水酸化物が、アルキル硫酸エステル、アルキルスルホン酸、脂肪酸、及びそれらの塩からなる群より選ばれる有機化剤によって有機化されたものである、請求項１又は２に記載の成形体。
【請求項４】
層状複水酸化物を可塑剤の存在下で微細化する工程が、層状複水酸化物と可塑剤とを質量比（層状複水酸化物／可塑剤）が１／９９〜５０／５０となる範囲内で用いて微細化する工程である、請求項１〜３いずれか記載の成形体。
【請求項５】
カルボン酸エステル及び／又はリン酸エステルが、分子中に２個以上のエステル基を有するエステルであって、該エステルを構成するアルコール成分が、水酸基１個当たり炭素数２〜３のアルキレンオキサイドを平均０．５〜５モル付加したアルコールを含有してなる、請求項２〜４いずれかに記載の成形体。
【請求項６】
下記工程（１）〜（３）を含む射出成形体の製造方法。
工程（１）：層状複水酸化物を可塑剤の存在下で微細化して、層状複水酸化物の微細化物を得る工程
工程（２）：工程（１）で得られた層状複水酸化物の微細化物及びポリ乳酸樹脂を含有するポリ乳酸樹脂組成物用原料を溶融混練して、ポリ乳酸樹脂組成物の溶融混練物を調製する工程
工程（３）：工程（２）で得られたポリ乳酸樹脂組成物の溶融混練物を金型内に射出成形する工程
【請求項７】
工程（１）が、層状複水酸化物と可塑剤の混合物を粉砕して、層状複水酸化物の微細化物を得る工程である、請求項６に記載の射出成形体の製造方法。
【発明の詳細な説明】
【技術分野】
【０００１】
本発明は、ポリ乳酸樹脂組成物からなる射出成形体に関する。更に詳しくは、情報・家電機器や、日用品、文具、化粧品等の筐体、部品等として好適に使用し得るポリ乳酸樹脂組成物からなる射出成形体、及び該射出成形体の製造方法に関する。
【背景技術】
【０００２】
ポリ乳酸樹脂は、原料となるＬ−乳酸がトウモロコシ、芋等から抽出した糖分を用いて発酵法により生産されるため安価であること、原料が植物由来であるために二酸化炭素排出量が極めて少ないこと、また樹脂の特性として剛性が強く透明性が高いこと等の特徴により、現在その利用が期待されている。
【０００３】
例えば、特許文献１では、有機アンモニウム化合物で処理したカチオン交換性層状粘土鉱物をポリエステル樹脂等に添加すると、混合時に有機アンモニウム化合物と樹脂との反応が生じて、樹脂が低分子量化するという問題があったため、有機化されたアニオン交換性層状粘土鉱物を樹脂に添加して、弾性率などの力学特性を改良する方法が開示されている。
【０００４】
特許文献２には、少量の添加によってポリエステル樹脂の機械的特性を向上させることができる樹脂添加用フィラーとして、ハイドロタルサイト様化合物の中間層のイオンとイオン交換・吸着性を有する有機試薬とをイオン交換することにより形成させた有機化ハイドロタルサイト様化合物が開示されている。
【先行技術文献】
【特許文献】
【０００５】
【特許文献１】特開２００３−１７１５６８号公報
【特許文献２】特開２００５−４７９４６号公報
【発明の概要】
【発明が解決しようとする課題】
【０００６】
従来技術に拠って、ポリ乳酸樹脂に、ハイドロタルサイト等の層状化合物や該層状化合物に有機化等の処理を施したものを配合して、ポリ乳酸樹脂組成物の機械的強度を向上させることは可能である。しかし、ポリ乳酸樹脂組成物は日用品、情報家電機器や自動車用品等のより広範な用途に使用することが期待されていることから、例えば、射出成形した場合に、優れた機械的強度に加えて、耐熱性にも優れる成形品を提供することのできるポリ乳酸樹脂組成物が望まれている。
【０００７】
本発明の課題は、強度に優れ、かつ、耐熱性にも優れるポリ乳酸樹脂組成物からなる射出成形体、及び該射出成形体の製造方法に関する。
【課題を解決するための手段】
【０００８】
本発明は、下記〔１〕〜〔２〕に関する。
〔１〕  ポリ乳酸樹脂と、層状複水酸化物を可塑剤の存在下で微細化する工程を有する方法により得られた層状複水酸化物の微細化物とを含有するポリ乳酸樹脂組成物の溶融混練物を射出成形してなる成形体。
〔２〕  下記工程（１）〜（３）を含む射出成形体の製造方法。
工程（１）：層状複水酸化物を可塑剤の存在下で微細化して、層状複水酸化物の微細化物を得る工程
工程（２）：工程（１）で得られた層状複水酸化物の微細化物及びポリ乳酸樹脂を含有するポリ乳酸樹脂組成物用原料を溶融混練して、ポリ乳酸樹脂組成物の溶融混練物を調製する工程
工程（３）：工程（２）で得られたポリ乳酸樹脂組成物の溶融混練物を金型内に射出成形する工程
【発明の効果】
【０００９】
本発明のポリ乳酸樹脂組成物からなる射出成形体は、強度に優れ、かつ、耐熱性にも優れるという優れた効果を奏する。
【発明を実施するための形態】
【００１０】
本発明の射出成形体は、ポリ乳酸樹脂と層状複水酸化物を含有するポリ乳酸樹脂組成物からなるものであって、該層状複水酸化物が特定の方法により微細化されたものであることに特徴を有する。なお、本明細書において、微細化された層状複水酸化物のことを、層状複水酸化物の微細化物又は微細化層状複水酸化物と記載することもある。
【００１１】
層状複水酸化物として、例えば、ハイドロタルサイトは、Ｍｇ６Ａｌ２（ＯＨ）１６ＣＯ３・４Ｈ２Ｏの組成を有した層状化合物であり、該層状化合物が樹脂中に分散することにより樹脂強度が向上する。しかし、強度が高いことに加えて、耐熱性にも優れるポリ乳酸樹脂が要求されている。そこで、本発明者らが検討した結果、可塑剤の存在下で微細化された層状複水酸化物を含有する樹脂が、強度に優れながらも耐熱性にも優れることが判明した。その詳細な理由は不明であるが、可塑剤の存在下で微細化が行われることで、得られる層状複水酸化物の表面に可塑剤が付着した状態になり、可塑剤と層状複水酸化物が何らかの相互作用をすると考えられる。よって、溶融混練の際に該微細化された層状複水酸化物がポリ乳酸樹脂中で再凝集せずに微分散されると推定される。このため、ポリ乳酸樹脂と層状複水酸化物との接触面積が増大し、強度が格段に向上するものと考えられる。さらに、可塑剤は層状複水酸化物の層間に挿入されることにより層間距離が拡張し、その結果、層状複水酸化物とポリ乳酸樹脂との接触面積が高まると考えられる。また、ポリ乳酸樹脂との溶融混練により、ポリ乳酸樹脂が該層状複水酸化物の層間にも挿入されるため接触面積がさらに高まり、その結果、層状複水酸化物が高度に分散することで、強度と耐熱性に優れるポリ乳酸樹脂組成物からなる成形品が得られるものと考えられる。なお、本明細書において、「強度」は後述の「曲げ強度」により、「耐熱性」は後述の「熱変形温度」により評価される特性のことを意味する。
【００１２】
〔ポリ乳酸樹脂組成物〕
［ポリ乳酸樹脂］
ポリ乳酸樹脂としては、市販されているポリ乳酸樹脂（例えば、Ｎａｔｕｒｅ  Ｗｏｒｋｓ社製：商品名  Ｎａｔｕｒｅ  Ｗｏｒｋｓ  ＰＬＡ／ＮＷ３００１Ｄ、ＮＷ４０３２Ｄ、トヨタ自動車社製：商品名  エコプラスチックＵ'ｚ  Ｓ−０９、Ｓ−１２、Ｓ−１７等）の他、乳酸やラクチドから合成したポリ乳酸樹脂が挙げられる。強度や耐熱性の向上の観点から、光学純度９０％以上のポリ乳酸樹脂が好ましく、例えば、比較的分子量が高く、また光学純度の高いＮａｔｕｒｅ  Ｗｏｒｋｓ社製ポリ乳酸樹脂（ＮＷ４０３２Ｄ等）が好ましい。
【００１３】
また、本発明において、ポリ乳酸樹脂として、ポリ乳酸樹脂組成物の強度と可撓性の両立、耐熱性及び機械的強度の向上の観点から、ステレオコンプレックスポリ乳酸を用いてもよい。
【００１４】
ステレオコンプレックスポリ乳酸は、異なる異性体を主成分とする乳酸成分を用いて得られた２種類のポリ乳酸からなるポリ乳酸樹脂であり、ステレオコンプレックスポリ乳酸を構成する一方のポリ乳酸〔以降、ポリ乳酸（Ａ）と記載する〕は、Ｌ体９０〜１００モル％、Ｄ体を含むその他の成分０〜１０モル％を含有する。他方のポリ乳酸〔以降、ポリ乳酸（Ｂ）と記載する〕は、Ｄ体９０〜１００モル％、Ｌ体を含むその他の成分０〜１０モル％を含有する。なお、Ｌ体及びＤ体以外のその他の成分としては、２個以上のエステル結合を形成可能な官能基を持つジカルボン酸、多価アルコール、ヒドロキシカルボン酸、ラクトン等が挙げられ、また、未反応の前記官能基を分子内に２つ以上有するポリエステル、ポリエーテル、ポリカーボネート等であってもよい。
【００１５】
ステレオコンプレックスポリ乳酸における、ポリ乳酸（Ａ）とポリ乳酸（Ｂ）の質量比〔ポリ乳酸（Ａ）／ポリ乳酸（Ｂ）〕は、１０／９０〜９０／１０が好ましく、２０／８０〜８０／２０がより好ましく、４０／６０〜６０／４０がさらに好ましい。
【００１６】
また、本発明におけるポリ乳酸樹脂は、ポリ乳酸樹脂以外の生分解性ポリエステル樹脂やポリプロピレン等の非生分解性樹脂とポリ乳酸樹脂とのブレンドによるポリマーアロイとして含有されていてもよい。
【００１７】
ポリ乳酸樹脂の含有量は、特に限定されないが、ポリ乳酸樹脂組成物中、５０質量％以上が好ましく、６０質量％以上がより好ましく、７０質量％以上がさらに好ましい。
【００１８】
［層状複水酸化物の微細化物］
本発明における層状複水酸化物の微細化物（微細化層状複水酸化物）は、層状複水酸化物を可塑剤の存在下で微細化する工程を有する方法により得られたものである。
【００１９】
本発明における層状複水酸化物とはマグネシウム、カルシウム、亜鉛、アルミニウム、ビスマス、鉄などの元素の水酸化物が結晶化した無機の層状化合物であって、層状構造を有するものであれば特に限定はないが、一般式（１）で表される基本層の間に、一般式（２）で表される中間層が挟まれた多層構造を有する化合物が好ましく、具体的にはハイドロタルサイト、マナサイト、アルナイト、カルサイト、マグネサイトが好ましく、ハイドロタルサイト、マナサイトがより好ましい。
［Ｍ２＋１−ｐＭ３＋ｐ（ＯＨ）２］          式（１）
（式中、Ｍ２＋はＭｇ２＋、Ｍｎ２＋、Ｎｉ２＋、Ｆｅ２＋、Ｚｎ２＋などの２価の金属イオン、Ｍ３＋はＡｌ３＋、Ｃｒ３＋、Ｆｅ３＋、Ｃｏ３＋などの３価の金属イオンを表し、ｐは０．２以上０．３３以下である）
［Ａｎ−ｐ／ｎ・ｑＨ２Ｏ］                式（２）
（式中、ｎは１又は２の数であり、Ａｎ−はＯＨ−、Ｃｌ−、ＣＯ３２−、ＳＯ４２−、ＣｌＯ４−、ＮＯ３−、Ｉ−、Ｆ−、Ｂｒ−などのアニオンを表し、ｑは１以上１０以下の整数である）
【００２０】
層状構造においては、層間に様々なアニオン種やカチオン種を有する有機化合物を挿入（インターカレート）することができ、これにより、層間距離が広がり、ポリ乳酸樹脂との接触面積が高まり、ポリ乳酸樹脂組成物に強度及び可撓性を付与することができると考えられる。よって、本発明における層状複水酸化物は、層状複水酸化物の微細化を向上させる観点に加えて、ポリ乳酸樹脂組成物の強度及び耐熱性を向上させる観点から、アルキル硫酸エステル、アルキルスルホン酸、脂肪酸、及びそれらの塩からなる群より選ばれる有機化剤によって有機化されていることが好ましい。
【００２１】
アルキル硫酸エステルとしては、下記式（Ｉ）：
Ｒ１−（Ｏ−ＣＨ２−ＣＨ２）ｍ−Ｏ−ＳＯ３Ｈ    （Ｉ）
で表される化合物が、
アルキルスルホン酸としては、下記式（ＩＩ）：
Ｒ２−（Ｏ−ＣＨ２−ＣＨ２）ｍ−ＳＯ３Ｈ      （ＩＩ）
で表される化合物が、
脂肪酸としては、下記式（ＶＩ）：
Ｒ９−ＣＯ２Ｈ      （ＶＩ）
で表される化合物が好ましい。
【００２２】
式（Ｉ）中のＲ１、式（ＩＩ）中のＲ２、及び式（ＶＩ）中のＲ９は、好ましくは炭素数４〜２４、より好ましくは炭素数４〜１８のアルキル基が挙げられ、直鎖であっても分岐鎖であってもよい。具体的には、ヘキシル基、オクチル基、デシル基、ドデシル基、ミリスチル基、ラウリル基、ステアリル基、オクタデシル基が例示され、なかでも、層状複水酸化物の微細化を向上させる観点に加えて、ポリ乳酸樹脂組成物の強度及び耐熱性を向上させる観点から、ラウリル基及びステアリル基が好ましい。
【００２３】
式（Ｉ）及び式（ＩＩ）中のｍは、層状複水酸化物の微細化を向上させる観点に加えて、ポリ乳酸樹脂組成物の強度及び耐熱性を向上させる観点から、０〜５が好ましく、０〜３がより好ましい。
【００２４】
アルキル硫酸エステル、アルキルスルホン酸、脂肪酸、及びそれらの塩の具体例としては、ラウリル硫酸エステル、ラウリル硫酸ナトリウム、ラウリル硫酸カリウム、ポリオキシエチレンラウリル硫酸エステル、ポリオキシエチレンラウリル硫酸ナトリウム、ポリオキシエチレンラウリル硫酸カリウム、ミリスチル硫酸エステル、ミリスチル硫酸ナトリウム、ミリスチル硫酸カリウム、１−ドデカンスルホン酸、１−ドデカンスルホン酸ナトリウム、１−ドデカンスルホン酸カリウム、１−ヘキサンスルホン酸、１−ヘキサンスルホン酸ナトリウム、１−ヘキサンスルホン酸カリウム、１−オクタンスルホン酸、１−オクタンスルホン酸ナトリウム、１−オクタンスルホン酸カリウム、１−デカンスルホン酸、１−デカンスルホン酸ナトリウム、１−デカンスルホン酸カリウム、ステアリン酸ナトリウムが挙げられ、なかでも、層状複水酸化物の微細化を向上させる観点に加えて、ポリ乳酸樹脂組成物の強度及び耐熱性を向上させる観点から、ラウリル硫酸ナトリウム、ラウリル硫酸カリウム、ポリオキシエチレンラウリル硫酸ナトリウム、ポリオキシエチレンラウリル硫酸カリウム、ステアリン酸ナトリウムが好ましく、ラウリル硫酸ナトリウム、ラウリル硫酸カリウム、ポリオキシエチレンラウリル硫酸ナトリウム、ポリオキシエチレンラウリル硫酸カリウムがより好ましい。これらは、単独で又は２種以上組み合わせて用いてもよい。
【００２５】
層状複水酸化物を前記有機化剤によって有機化する方法としては、特に限定はなく公知の方法が用いられ、例えば、Ｃｈｅｍ．Ｃｏｍｍｕｎ．，２０００，９１−９２や特開２００９−１７３４８２号公報記載の方法が用いられる。具体的には、水中に分散させた層状複水酸化物の層間のイオンを塩化ナトリウムによって一旦塩化物イオンに置換した後に目的の有機化剤で層間イオンを置換する方法が挙げられる。
【００２６】
有機化に用いる有機化剤の量は、層状複水酸化物の層間距離が広がり、ポリ乳酸樹脂との接触面積が高まり、ポリ乳酸樹脂組成物に強度及び耐熱性を付与する観点から、処理前の層状複水酸化物１００質量部に対して、層状複水酸化物層間へのイオンの交換性の観点から、１０質量部以上が好ましく、３０質量部以上がより好ましく、５０質量部以上がさらに好ましく、微細化層状複水酸化物の着色性の観点から、３００質量部以下が好ましく、２００質量部以下がより好ましく、１５０質量部以下がさらに好ましい。また、層状複水酸化物層間へのイオン交換性と微細化層状複水酸化物の着色性の両立の観点から、１０〜３００質量部が好ましく、３０〜２００質量部がより好ましく、５０〜１５０質量部がさらに好ましい。
【００２７】
微細化処理に供される層状複水酸化物の形状及び平均粒子径は、微細化処理を施すことができるのであれば、特に限定されないが、１μｍ以上が好ましく、１０μｍ以上がより好ましく、１００μｍ以下が好ましく、６０μｍ以下がより好ましい。また、１〜１００μｍが好ましく、１０〜６０μｍがより好ましい。また、層間距離は０．５〜５．０ｎｍが好ましく、１．５〜３．０ｎｍがより好ましく、１．８〜２．８ｎｍがさらに好ましい。なお、本明細書において、層状複水酸化物の平均粒径は、後述の実施例に記載の方法に従って測定することができる。
【００２８】
本発明では、前記層状複水酸化物を可塑剤の存在下での微細化する工程に供する（以後、微細化工程ともいう）。
【００２９】
微細化工程で用いられる可塑剤としては、特に限定はなく、当該分野で公知の可塑剤を用いることができる。例えば、カルボン酸エステル、多価アルコールエステル、リン酸エステル、ポリアルキレングリコール類、乳酸オリゴマーエステル類、ロジン酸エステル類等が挙げられる。具体的には、カルボン酸エステルとしては、ジ−ｎ−オクチルフタレート、ジ−２−エチルヘキシルフタレート、ジベンジルフタレート、ジイソデシルフタレート等のフタル酸エステル、ジオクチルイソフタレート等のイソフタル酸エステル、ジ−ｎ−ブチルアジペート、ジオクチルアジペート等のアジピン酸エステル、ジ−ｎ−ブチルマレート等のマレイン酸エステル、アセチルトリ−ｎ−ブチルシトレート等のクエン酸エステル、モノブチルイタコネート等のイタコン酸エステル、ブチルオレート等のオレイン酸エステルが例示される。多価アルコールエステルとしては、ジアセチルカプリル酸モノグリセライド、ジアセチルラウリン酸モノグリセライド、リシノール酸モノグリセライド、デカグリセリンモノエレート等が例示される。リン酸エステルとしては、トリクレジルホスフェート等が例示される。ポリアルキレングリコール類としては、ポリエチレングリコール（以下ＰＥＧ）、ＰＥＧジアセテート、ポリプロピレングリコール（以下ＰＰＧ）、ＰＥＧ−ＰＰＧ−ＰＥＧブロックポリマー、ＰＰＧ−ＰＥＧ−ＰＰＧブロックポリマー等が例示される。乳酸オリゴマーエステル類としては、トリエチレングリコールモノメチルエーテル乳酸オリゴマーエステル等が例示される。ロジン酸エステル類としては、ジエチレングリコールロジンエステルアセテート等が例示される。なかでも、層状複水酸化物の微細化を向上させる観点、及び、微細化によって可塑剤が層状複水酸化物に付着することでポリ乳酸樹脂組成物の可撓性を向上させる観点から、カルボン酸エステル及び／又はリン酸エステルが好ましい。また、ポリ乳酸樹脂組成物の強度と可撓性の両立をより向上させる観点から、分子内に２個以上のエステル基を有し、エステルを構成するアルコール成分の少なくとも１種が水酸基１個当たり炭素数２〜３のアルキレンオキサイドを平均０．５〜５モル付加したエステル化合物（以下、「ＡＯ付加エステル化合物）という）を含有することが好ましい。
【００３０】
前記カルボン酸エステルとしては、カルボン酸のエステル化合物であれば特に限定はなく、前記カルボン酸エステル以外にも、コハク酸ジオクチル等のコハク酸エステルといった多価カルボン酸エステルが例示されるが、ポリ乳酸樹脂組成物の可撓性を向上させる観点及び層状複水酸化物の微細化を向上させる観点から、下記式（ＩＩＩ）で表されるオリゴエステルが好ましい。
Ｒ３Ｏ−ＣＯ−Ｒ４−ＣＯ−〔（ＯＲ５）ａＯ−ＣＯ−Ｒ４−ＣＯ−〕ｂＯＲ３  （ＩＩＩ）
（式中、Ｒ３は炭素数が１〜４のアルキル基、Ｒ４は炭素数が２〜４のアルキレン基、Ｒ５は炭素数が２〜６のアルキレン基であり、ａは１〜６の数、ｂは１〜６の数を示し、但し、全てのＲ４は同一でも異なっていてもよく、全てのＲ５は同一でも異なっていてもよい）
【００３１】
式（ＩＩＩ）におけるＲ３は、炭素数が１〜４のアルキル基を示し、１分子中に２個存在して、分子の両末端に存在する。Ｒ３は炭素数が１〜４であれば、直鎖であっても分岐鎖であってもよい。アルキル基の炭素数としては、ポリ乳酸樹脂との相溶性を向上させ可塑化効果を発現させる観点から、１〜４が好ましく、１〜２がより好ましい。具体的には、メチル基、エチル基、プロピル基、イソプロピル基、ブチル基、ｓｅｃ−ブチル基、ｔｅｒｔ−ブチル基が挙げられ、なかでも、ポリ乳酸樹脂との相溶性を向上させ可塑化効果を発現させる観点から、メチル基が好ましい。
【００３２】
式（ＩＩＩ）におけるＲ４は、炭素数が２〜４のアルキレン基を示し、直鎖のアルキレン基が好適例として挙げられる。具体的には、エチレン基、１，３−プロピレン基、１，４−ブチレン基が挙げられ、なかでも、ポリ乳酸樹脂との相溶性を向上させ可撓性を発現させる観点から、エチレン基、１，３−プロピレン基が好ましく、エチレン基がより好ましく、可撓性を発現させる観点及び経済性の観点から、エチレン基、１，４−ブチレン基が好ましく、エチレン基がより好ましい。但し、全てのＲ４は同一でも異なっていてもよい。
【００３３】
式（ＩＩＩ）におけるＲ５は、炭素数が２〜６のアルキレン基を示し、ＯＲ５はオキシアルキレン基を示す。Ｒ５は炭素数が２〜６であれば、直鎖であっても分岐鎖であってもよい。アルキレン基の炭素数としては、ポリ乳酸樹脂との相溶性を向上させ可塑化効果を発現させる観点から、２〜６が好ましく、２〜３がより好ましい。具体的には、エチレン基、１，２−プロピレン基、１，３−プロピレン基、１，２−ブチレン基、１，３−ブチレン基、１，４−ブチレン基、２−メチル−１，３−プロピレン基、１，２−ペンチレン基、１，４−ペンチレン基、１，５−ペンチレン基、２，２−ジメチル−１，３−プロピレン基、１，２−ヘキシレン基、１，５−ヘキシレン基、１，６−ヘキシレン基、２，５−ヘキシレン基、３−メチル−１，５−ペンチレン基が挙げられ、なかでも、ポリ乳酸樹脂との相溶性を向上させ可塑化効果を発現させる観点から、エチレン基、１，２−プロピレン基、１，３−プロピレン基が好ましい。但し、全てのＲ５は同一でも異なっていてもよい。
【００３４】
ａはオキシアルキレン基の平均の繰り返し数を示し、１〜６の数である。ａが大きくなると、式（ＩＩＩ）で表されるエステル化合物のエーテル基価が上がり、酸化されやすくなり安定性が低下する傾向がある。ポリ乳酸樹脂との相溶性を向上させる観点から、１〜４の数が好ましく、１〜３の数がより好ましい。
【００３５】
ｂは平均重合度を示し、１〜６の数である。ポリ乳酸樹脂との相溶性を向上させ、ポリ乳酸樹脂の可撓性を向上させる観点から、１〜４の数が好ましい。なお、本明細書において、平均重合度は、後述の実施例に記載の方法に従って算出することができる。
【００３６】
式（ＩＩＩ）で表される化合物の具体例としては、Ｒ３がメチル基、Ｒ４がエチレン基、Ｒ５がエチレン基であって、ａが２、ｂが１．５のエステル、Ｒ３がエチル基、Ｒ４が１，４−ブチレン基、Ｒ５が１，３−プロピレン基であって、ａが１、ｂが２のエステル、Ｒ３がブチル基、Ｒ４が１，３−プロピレン基、Ｒ５がエチレン基であって、ａが３、ｂが１．５のエステル、Ｒ３がメチル基、Ｒ４がエチレン基、Ｒ５が１，６−ヘキシレン基であって、ａが１、ｂが３のエステル等が挙げられ、これらは１種単独で又は２種以上含有されていてもよい。これらのなかでも、Ｒ３が全てメチル基、Ｒ４がエチレン基又は１，４−ブチレン基、Ｒ５がエチレン基又は１，３−プロピレン基であって、ａが１〜３の数、ｂが１〜４の数である化合物が好ましく、Ｒ３が全てメチル基、Ｒ４がエチレン基又は１，４−ブチレン基、Ｒ５がエチレン基又は１，３−プロピレン基であって、ａが１〜３の数、ｂが１〜３の数である化合物がより好ましい。
【００３７】
式（ＩＩＩ）で表されるオリゴエステルの酸価は１．００ｍｇＫＯＨ／ｇ以下が好ましく、０．９０ｍｇＫＯＨ／ｇ以下がより好ましく、水酸基価は５．０ｍｇＫＯＨ／ｇ以下が好ましく、４．０ｍｇＫＯＨ／ｇ以下がより好ましい。なお、本明細書において、可塑剤の酸価、水酸基価は、後述の実施例に記載の方法に従って算出することができる。
【００３８】
式（ＩＩＩ）で表されるオリゴエステルの平均分子量は、耐揮発性と可塑化効率を向上させる観点から、好ましくは５００〜１５００、より好ましくは５００〜１４００、さらに好ましくは５００〜１３００、よりさらに好ましくは５００〜１２００である。なお、本明細書において、オリゴエステル系可塑剤の数平均分子量は、後述の実施例に記載の方法に従って算出することができる。
【００３９】
式（ＩＩＩ）で表されるオリゴエステルは、ポリ乳酸樹脂との相溶性を向上させ可塑化効果を発現させる観点及び可塑化効率を向上させる観点から、２個の分子末端に対するアルキルエステル化率（末端アルキルエステル化率）が、好ましくは８５％以上、より好ましくは９０％以上である。
【００４０】
式（ＩＩＩ）で表されるオリゴエステルのエーテル基価は、ポリ乳酸樹脂との相溶性を向上させる観点から、０〜８ｍｍｏｌ／ｇが好ましく、０〜６ｍｍｏｌ／ｇがより好ましく、１〜６ｍｍｏｌ／ｇがさらに好ましく、１〜５ｍｍｏｌ／ｇがさらに好ましい。
【００４１】
また、耐揮発性を向上させる観点から、コハク酸、グルタル酸、及びアジピン酸から選ばれる少なくとも１つの二塩基酸と、ジエチレングリコール、トリエチレングリコール、１，２−プロパンジオール、及び１，３−プロパンンジオールから選ばれる少なくとも１つの２価アルコールのオリゴエステル〔式（ＩＩＩ）中、ｂ＝１．２〜３〕が好ましい。
【００４２】
式（ＩＩＩ）で表される化合物は、市販品であっても公知の製造方法に従って合成したものを用いてもよく、例えば特開２０１２−６２４６７号公報に開示されているような方法に従って製造することができる。
【００４３】
前記リン酸エステルとしては、層状複水酸化物の微細化を向上させる観点、及び、微細化により可塑剤が層状複水酸化物に付着することで、ポリ乳酸樹脂組成物の可撓性を向上させる観点から、下記式（ＩＶ）：
【００４４】
【化１】
2014009267.tif 000002
【００４５】
（式中、Ｒ６、Ｒ７、Ｒ８はそれぞれ独立して炭素数１〜４のアルキル基を示し、Ａ１、Ａ２、Ａ３はそれぞれ独立して炭素数２又は３のアルキレン基を示し、ｘ、ｙ、ｚはそれぞれ独立してオキシアルキレン基の平均付加モル数を示す正の数であって、ｘ＋ｙ＋ｚが４〜１２を満足する数である）
で表される化合物が好ましい。
【００４６】
式（ＩＶ）で表される化合物は、ポリエーテル型リン酸トリエステルであり、対称構造でも非対称構造でも構わないが、製造上の簡便さからは、対称構造のリン酸トリエステルが好ましい。
【００４７】
Ｒ６、Ｒ７、Ｒ８は、それぞれ独立して炭素数１〜４のアルキル基を示し、直鎖でも分岐鎖でもよい。具体的には、メチル基、エチル基、プロピル基、イソプロピル基、ブチル基、イソブチル基が挙げられるが、エチル基、プロピル基、ブチル基が好ましく、エチル基、プロピル基がさらに好ましい。
【００４８】
Ａ１、Ａ２、Ａ３は、それぞれ独立して炭素数２又は３のアルキレン基を示し、直鎖でも分岐鎖でもよい。具体的には、エチレン基、ｎ−プロピレン基、イソプロピレン基が挙げられるが、エチレン基が好ましい。また、Ａ１、Ａ２、Ａ３は、隣接する酸素原子とオキシアルキレン基（アルキレンオキサイド）を形成し、式（ＩＶ）で表される化合物における繰り返し構造を形成する。
【００４９】
ｘ、ｙ、ｚは、それぞれ独立してオキシアルキレン基の平均付加モル数を示す正の数であって、ｘ＋ｙ＋ｚが４〜１２であり、層状複水酸化物の微細化を向上させる観点、及び、微細化により可塑剤が層状複水酸化物に付着することで、ポリ乳酸樹脂組成物の可撓性を向上させる観点から、好ましくは５〜１０を満足する数であり、より好ましくは６〜９を満足する数である。
【００５０】
式（ＩＶ）で表される化合物の具体例としては、式（Ｖ）：
【００５１】
【化２】
2014009267.tif 000003
【００５２】
で表されるトリス（エトキシエトキシエチル）ホスフェート〔式（ＩＶ）中、Ｒ６、Ｒ７、Ｒ８はいずれもエチル基、Ａ１、Ａ２、Ａ３はいずれもエチレン基、ｘ、ｙ、ｚはいずれも２で、ｘ＋ｙ＋ｚ＝６〕の他に、トリス（メトキシエトキシエチル）ホスフェート、トリス（プロポキシエトキシエチル）ホスフェート、トリス（ブトキシエトキシエチル）ホスフェート、トリス（メトキシエトキシエトキシエチル）ホスフェート、トリス（エトキシエトキシエトキシエチル）ホスフェート等の対称ポリエーテル型リン酸トリエステルやビス（エトキシエトキシエチル）メトキシエトキシエトキシエチルホスフェート、ビス（メトキシエトキシエトキシエチル）エトキシエトキシエチルホスフェート等の非対称ポリエーテル型リン酸トリエステル、あるいは炭素数１〜４のアルコールのポリオキシエチレン付加物又はポリオキシプロピレン付加物の混合物を式（ＩＶ）を満たすようにリン酸トリエステル化した非対称ポリエーテル型リン酸エステルが挙げられるが、層状複水酸化物の微細化を向上させる観点、及び、微細化により可塑剤が層状複水酸化物に付着することで、ポリ乳酸樹脂組成物の可撓性を向上させる観点から、トリス（エトキシエトキシエチル）ホスフェートが好ましい。
【００５３】
式（ＩＶ）で表される化合物は、市販品であっても公知の製造方法に従って合成したものを用いてもよく、例えば特開平１０−１７５８１号公報に開示されているような方法に従って製造することができる。
【００５４】
また、前記ＡＯ付加エステル化合物としては、特開２００８−１１５３７２号公報や特開２００８−１７４７１８号公報に記載の可塑剤、即ち、分子内に２個以上のエステル基を有し、エステルを構成するアルコール成分の少なくとも１種が水酸基１個当たり炭素数２〜３のアルキレンオキサイドを平均０．５〜５モル付加した化合物であるエステル化合物が挙げられる。なかでも、水酸基１個当たり炭素数２又は３のアルキレンオキシ基が平均０．５〜５モル付加したアルコールのアルキレンオキサイド付加物等のアルコール成分と公知のカルボン酸成分との縮重合により得られる化合物が好ましい。
【００５５】
前記アルコール成分とカルボン酸成分との縮重合は、公知の方法、例えば、特開２００８−１７４７３５号公報等に記載の方法に従って行うことができる。
【００５６】
前記ＡＯ付加エステル化合物としては、具体的には、マロン酸やコハク酸、グルタル酸、２-メチルコハク酸、アジピン酸等の飽和ジカルボン酸と、ジエチレングリコールモノメチルエーテル、ジエチレングリコールモノエチルエーテル、トリエチレングリコールモノメチルエーテル、トリエチレングリコールモノエチルエーテル、テトラエチレングリコールモノメチルエーテル等のポリエチレングリコールモノアルキルエーテルとのジエステルや、酢酸とグリセリン又はエチレングリコールのエチレンオキサイド付加物とのジエステルが挙げられる。なかでも、ポリ乳酸樹脂組成物の強度と可撓性の両立、成形性、可塑性、及び可塑剤の耐ブリード性の向上の観点から、コハク酸又はアジピン酸とポリエチレングリコールモノメチルエーテルとのエステル化合物、及び酢酸とグリセリン又はエチレングリコールのエチレンオキサイド付加物とのエステル化合物からなる群より選ばれる少なくとも１種が好ましく、コハク酸又はアジピン酸とポリエチレングリコールモノメチルエーテルとのエステル化合物がより好ましい。
【００５７】
また、耐揮発性の向上の観点及びポリ乳酸樹脂組成物の可撓性の向上の観点からは、アジピン酸と、ジエチレングリコールモノメチルエーテル／ベンジルアルコールの混合物（質量比：１／１）とのエステル化合物が好ましい。
【００５８】
前記ＡＯ付加エステル化合物は、層状複水酸化物の微細化を向上させる観点、及び、微細化により可塑剤が層状複水酸化物に付着することで、ポリ乳酸樹脂組成物の可撓性を向上させる観点から、全ての酸基がエステル化された完全エステルであることが好ましい。
【００５９】
前記ＡＯ付加エステル化合物の平均分子量は、ポリ乳酸樹脂組成物の強度と可撓性の両立、ならびに可塑剤の耐ブリード性及び耐揮発性を向上させる観点から、好ましくは２５０〜７００であり、より好ましくは３００〜６００であり、さらに好ましくは３５０〜５５０であり、さらに好ましくは４００〜５００である。なお、本明細書において、ＡＯ付加エステル系可塑剤の平均分子量は、ＪＩＳ  Ｋ００７０に記載の方法で鹸化価を求め、次式より計算で求めることができる。
平均分子量＝５６１０８×（１分子中のエステル基の数）／鹸化価
【００６０】
これらのカルボン酸エステル、リン酸エステル、及びＡＯ付加エステル化合物は、単独で又は組み合わせて用いてもよく、本発明の効果を損しない範囲で、前記カルボン酸エステル、リン酸エステル、及びＡＯ付加エステル化合物以外に、他のエステル等を併用することができる。前記カルボン酸エステル、リン酸エステル、及びＡＯ付加エステル化合物の含有量は、特に限定されないが、ポリ乳酸樹脂組成物の強度と可撓性の両立、及び可塑剤の耐ブリード性を向上させる観点から、可塑剤中、６０質量％以上が好ましく、７０質量％以上がより好ましく、９０質量％以上がさらに好ましく、実質１００質量％であることがさらにより好ましい。
【００６１】
微細化工程における層状複水酸化物と可塑剤の質量比（層状複水酸化物／可塑剤）は、層状複水酸化物をより微細化する観点及びポリ乳酸樹脂との相溶性を向上させ、可撓性を向上させる観点から、１／９９以上が好ましく、４／９６以上がより好ましく、６／９４以上がさらに好ましく、８／９２以上がさらにより好ましく、微細化層状複水酸化物の微分散の観点から、５０／５０以下が好ましく、４０／６０以下がより好ましい。また、ポリ乳酸樹脂組成物の耐熱性及び機械的強度の観点から、１／９９〜５０／５０が好ましく、４／９６〜５０／５０がより好ましく、６／９４〜５０／５０がさらに好ましく、８／９２〜４０／６０がさらにより好ましい。層状複水酸化物と可塑剤の質量比が前記範囲内にあることで、層状複水酸化物が凝集することなく微細化され、層状複水酸化物の表面に可塑剤が付着した層状複水酸化物の微細化物が得られる。なお、ここでいう可塑剤の質量とは、可塑剤を複数用いる場合、用いられた可塑剤の総質量を意味する。
【００６２】
微細化の方法としては、特に限定はないが、湿式粉砕が好ましい。湿式粉砕に用いる粉砕機としては、媒体式粉砕機、非媒体式粉砕機等公知のものが使用でき、特に限定されない。粉砕効率向上の観点から、媒体式粉砕機が好ましい。非媒体式粉砕機には、超音波ホモジナイザー、ジェットミル等の高圧粉砕機が挙げられる。媒体式粉砕機には容器駆動式粉砕機と媒体攪拌式粉砕機とがある。容器駆動式粉砕機としてはペイントシェーカー、転動ミル、振動ミル、遊星ミル、遠心流動ミル等が挙げられる。この中で、粉砕効率が高く、生産性の観点から、振動ミルが好ましい。媒体攪拌式粉砕機としてはタワーミル等の塔型粉砕機；アトライター、アクアマイザー、サンドグラインダー等の攪拌槽型粉砕機；ビスコミル、パールミル等の流通槽型粉砕機；流通管型粉砕機；コボールミル等のアニュラー型粉砕機；連続式のダイナミック型粉砕機等が挙げられる。この中で、粉砕効率が高く、生産性向上の観点から、攪拌槽型粉砕機が好ましい。媒体攪拌式粉砕機を用いる場合の攪拌翼の先端の周速は、好ましくは０．５〜２０ｍ／ｓ、より好ましくは１．０〜１５ｍ／ｓである。なお、粉砕機の種類は「化学工学の進歩  第３０集  微粒子制御」（社団法人  化学工学会東海支部編、１９９６年１０月１０日発行、槇書店）を参照することができる。また、処理方法としては、バッチ式、連続式のどちらでも良い。
【００６３】
微細化時間としては、粉砕機の種類、媒体の種類、大きさ及び充填率等により一概に決定できないが、層状複水酸化物を微細化させる観点から、好ましくは０．０２〜５ｈｒ、より好ましくは０．０５〜２ｈｒ、さらに好ましくは０．１０〜１ｈｒである。処理温度は、特に制限はないが、熱による劣化を防ぐ観点から、好ましくは５〜２５０℃、より好ましくは１０〜２００℃である。
【００６４】
湿式粉砕の具体的態様としては、例えば、媒体式粉砕機に、層状複水酸化物及び前記可塑剤を、それぞれ独立に又は同時に添加して、湿式粉砕する態様が挙げられる。
【００６５】
かくして、微細化層状複水酸化物が得られる。なお、本発明においては、得られた微細化層状複水酸化物は、微細化工程後に、洗浄工程、希釈工程、濃縮工程等を公知の方法に従って行ってもよい。
【００６６】
微細化層状複水酸化物の平均粒径は、ポリ乳酸樹脂組成物の耐熱性の観点から、０．１μｍ以上が好ましく、ポリ乳酸樹脂組成物の強度の観点から、２０μｍ以下が好ましく、１５μｍ以下がより好ましく、１０μｍ以下がさらに好ましい。また、ポリ乳酸樹脂組成物の耐熱性と強度の両立の観点から、０．１〜２０μｍが好ましく、０．１〜１５μｍがより好ましく、０．１〜１０μｍがさらに好ましい。層間距離は、ポリ乳酸樹脂との接触面積を高め、得られるポリ乳酸樹脂組成物の強度を高めるとともに耐熱性を高める観点から、２．０〜５．０ｎｍが好ましく、２．０〜４．０ｎｍがより好ましく、３．０〜４．０ｎｍがさらに好ましい。
【００６７】
微細化層状複水酸化物の含有量は、ポリ乳酸樹脂１００質量部に対して、得られるポリ乳酸樹脂組成物からなる成形品の耐熱性を向上させる観点から、１質量部以上が好ましく、２質量部以上がより好ましく、３質量部以上がさらに好ましく、５質量部以上がさらに好ましく、ポリ乳酸樹脂組成物の強度の観点から、３０質量部以下が好ましく、２５質量部以下がより好ましく、１５質量部以下がさらに好ましい。また、ポリ乳酸樹脂組成物の曲げ強度と耐熱性の観点から、１〜３０質量部が好ましく、２〜２５質量部がより好ましく、３〜１５質量部がさらに好ましく、５〜１５質量部がさらに好ましい。なお、本明細書において「含有量」とは、「含有量もしくは配合量」のことを意味する。
【００６８】
また、層状複水酸化物自体の含有量は、ポリ乳酸樹脂１００質量部に対して、得られるポリ乳酸樹脂組成物からなる成形品の耐熱性を向上させる観点から、０．１質量部以上が好ましく、０．２質量部以上がより好ましく、０．５質量部以上がさらに好ましく、ポリ乳酸樹脂組成物の曲げ強度の観点から、１５質量部以下が好ましく、１０質量部以下がより好ましく、８質量部以下がさらに好ましく、５質量部以下がさらに好ましい。また、ポリ乳酸樹脂組成物の曲げ強度と耐熱性の両立の観点から、０．１〜１５質量部が好ましく、０．２〜１０質量部がより好ましく、０．５〜８質量部がさらに好ましい。また、可塑剤そのものの含有量も、層状複水酸化物と可塑剤の質量比が前記範囲内となるよう用いられることが好ましいが、ポリ乳酸樹脂１００質量部に対して、得られるポリ乳酸樹脂組成物からなる成形品の可撓性及び耐熱性を向上させる観点から、３質量部以上が好ましく、５質量部以上がより好ましく、８質量部以上がさらに好ましく、ポリ乳酸樹脂組成物の曲げ強度の観点から、３０質量部以下が好ましく、２０質量部以下がより好ましく、１５質量部以下がさらに好ましい。また、ポリ乳酸樹脂組成物の曲げ強度と耐熱性の両立の観点から、３〜３０質量部が好ましく、５〜２０質量部がより好ましく、８〜１５質量部がさらに好ましい。
【００６９】
本発明におけるポリ乳酸樹脂組成物には、前記ポリ乳酸樹脂及び微細化層状複水酸化物以外に、さらに、結晶核剤、加水分解抑制剤等が適宜含有されていてもよい。
【００７０】
［結晶核剤］
結晶核剤としては、ポリ乳酸樹脂組成物の結晶化速度を向上させ、耐衝撃性を向上する観点から、以下の（ａ）〜（ｄ）からなる群より選ばれる少なくとも１種の有機結晶核剤を用いることができる。
（ａ）イソインドリノン骨格を有する化合物、ジケトピロロピロール骨格を有する化合物、ベンズイミダゾロン骨格を有する化合物、インジゴ骨格を有する化合物、フタロシアニン骨格を有する化合物、及びポルフィリン骨格を有する化合物からなる群より選ばれる少なくとも１種の有機化合物〔有機結晶核剤（ａ）という〕
（ｂ）カルボヒドラジド類、ウラシル類、及びＮ−置換尿素類からなる群より選ばれる少なくとも１種の有機化合物〔有機結晶核剤（ｂ）という〕
（ｃ）芳香族スルホン酸ジアルキルの金属塩、リン酸エステルの金属塩、フェニルホスホン酸の金属塩、ロジン酸類の金属塩、芳香族カルボン酸アミド、及びロジン酸アミドからなる群より選ばれる少なくとも１種の有機化合物〔有機結晶核剤（ｃ）という〕
（ｄ）分子中に水酸基とアミド基を有する化合物及びヒドロキシ脂肪酸エステルからなる群より選ばれる少なくとも１種の有機化合物〔有機結晶核剤（ｄ）という〕
【００７１】
これらの中では、結晶化を促進する観点から、有機結晶核剤（ｃ）、有機結晶核剤（ｄ）が好ましい。
【００７２】
有機結晶核剤（ｃ）としては、上記の観点から、置換基を有しても良いフェニル基とホスホン基（−ＰＯ（ＯＨ）２）を有するフェニルホスホン酸の金属塩がより好ましく、フェニルホスホン酸の具体例としては、無置換のフェニルホスホン酸、メチルフェニルホスホン酸、エチルフェニルホスホン酸、プロピルフェニルホスホン酸、ブチルフェニルホスホン酸、ジメトキシカルボニルフェニルホスホン酸、ジエトキシカルボニルフェニルホスホン酸等が挙げられ、無置換のフェニルホスホン酸が好ましい。金属塩としては、リチウム、ナトリウム、マグネシウム、アルミニウム、カリウム、カルシウム、バリウム、銅、亜鉛、鉄、コバルト、ニッケル等の塩が挙げられ、亜鉛塩が好ましい。
【００７３】
有機結晶核剤（ｄ）の分子中に水酸基とアミド基を有する化合物としては、水酸基を有する脂肪族アミドが好ましく、具体例としては、１２−ヒドロキシステアリン酸モノエタノールアミド等のヒドロキシ脂肪酸モノアミド、メチレンビス１２−ヒドロキシステアリン酸アミド、エチレンビス１２−ヒドロキシステアリン酸アミド、ヘキサメチレンビス１２−ヒドロキシステアリン酸アミド等のヒドロキシ脂肪酸ビスアミド等が挙げられる。
【００７４】
結晶核剤の含有量は、結晶化を促進する観点から、ポリ乳酸樹脂１００質量部に対して、０．１〜５質量部が好ましく、０．５〜３質量部がより好ましく、０．７〜３質量部がさらに好ましく、０．７〜２質量がよりさらに好ましい。
【００７５】
［加水分解抑制剤］
加水分解抑制剤としては、ポリカルボジイミド化合物やモノカルボジイミド化合物等のカルボジイミド化合物が挙げられ、ポリ乳酸樹脂組成物の耐久性、耐衝撃性を向上させる観点からポリカルボジイミド化合物が好ましく、ポリ乳酸樹脂組成物の耐久性、成形性（流動性）を向上させる観点から、モノカルボジイミド化合物が好ましい。また、ポリ乳酸樹脂組成物からなる成形品の耐久性、耐衝撃性、成形性をより向上させる観点から、モノカルボジイミドとポリカルボジイミドを併用することが好ましい。
【００７６】
ポリカルボジイミド化合物としては、ポリ（４，４’−ジフェニルメタンカルボジイミド）、ポリ（４，４’−ジシクロヘキシルメタンカルボジイミド）、ポリ（１，３，５−トリイソプロピルベンゼン）ポリカルボジイミド、ポリ（１，３，５−トリイソプロピルベンゼン及び１，５−ジイソプロピルベンゼン）ポリカルボジイミド等が挙げられ、モノカルボジイミド化合物としては、Ｎ，Ｎ’−ジ−２，６−ジイソプロピルフェニルカルボジイミド等が挙げられる。
【００７７】
前記カルボジイミド化合物は、ポリ乳酸樹脂組成物からなる成形品の耐久性、耐衝撃性及び成形性を満たすために、単独で又は２種以上組み合わせて用いてもよい。また、ポリ（４，４’−ジシクロヘキシルメタンカルボジイミド）はカルボジライトＬＡ−１（日清紡ケミカル社製）を、ポリ（１，３，５−トリイソプロピルベンゼン）ポリカルボジイミド及びポリ（１，３，５−トリイソプロピルベンゼン及び１，５−ジイソプロピルベンゼン）ポリカルボジイミドは、スタバクゾールＰ及びスタバクゾールＰ−１００（Ｒｈｅｉｎ  Ｃｈｅｍｉｅ社製）を、Ｎ，Ｎ’−ジ−２，６−ジイソプロピルフェニルカルボジイミドはスタバクゾールＩ（Ｒｈｅｉｎ  Ｃｈｅｍｉｅ社製）をそれぞれ購入して使用することができる。
【００７８】
加水分解抑制剤の含有量は、ポリ乳酸樹脂組成物からなる成形品の耐熱性、成形性を向上させる観点から、ポリ乳酸樹脂１００質量部に対して、０．０５〜３質量部が好ましく、０．１０〜２質量部がより好ましい。
【００７９】
本発明におけるポリ乳酸樹脂組成物は、前記以外の他の成分として、充填剤（無機充填剤、有機充填剤）、難燃剤、酸化防止剤、炭化水素系ワックス類やアニオン型界面活性剤である滑剤、紫外線吸収剤、帯電防止剤、防曇剤、光安定剤、顔料、防カビ剤、抗菌剤、発泡剤等を、本発明の効果を損なわない範囲で含有することができる。また、層状複水酸化物の微細化に用いられたものとは別に、さらに可塑剤（追加の可塑剤）を含有することができる。なお、追加の可塑剤と層状複水酸化物の微細化に用いられた可塑剤とは、同じものであっても異なるものであってもよい。また、本発明の効果を阻害しない範囲内で他の高分子材料や他の樹脂組成物を添加することも可能である。
【００８０】
本発明におけるポリ乳酸樹脂組成物の溶融混練物は、ポリ乳酸樹脂及び微細化層状複水酸化物を含有するものであれば特に限定なく調製することができ、例えば、ポリ乳酸樹脂及び微細化層状複水酸化物、さらに必要により各種成分を含有する原料を、密閉式ニーダー、１軸もしくは２軸の押出機、オープンロール型混練機等の公知の混練機を用いて溶融混練して調製することができる。溶融混練後は、公知の方法に従って、溶融混練物を乾燥又は冷却させてもよい。また、原料は、予めヘンシェルミキサー、スーパーミキサー等を用いて均一に混合した後に、溶融混練に供することも可能である。なお、溶融混練する際にポリ乳酸樹脂の可塑性を促進させるため、超臨界ガスを存在させて溶融混合させてもよい。
【００８１】
溶融混練温度は、ポリ乳酸樹脂組成物の成形性及び劣化防止を向上する観点から、好ましくは１６０℃以上、より好ましくは１６５℃以上、さらに好ましくは１７０℃以上、そして、好ましくは２５０℃以下、より好ましくは２３０℃以下、さらに好ましくは２１０℃以下である。また、好ましくは１６０〜２５０℃、より好ましくは１６５〜２３０℃、さらに好ましくは１７０〜２１０℃である。溶融混練時間は、溶融混練温度、混練機の種類によって一概には決定できないが、１５〜９００秒間が好ましい。
【００８２】
得られた溶融混練物のガラス転移温度（Ｔｇ）は、層状複水酸化物の微細化に用いられた可塑剤が効果的に働くことから、好ましくは３０℃以上、より好ましくは３５℃以上、そして、好ましくは６０℃以下、より好ましくは５５℃以下である。また、好ましくは３０〜６０℃、より好ましくは３０〜５５℃、さらに好ましくは３５〜５５℃である。
【００８３】
溶融混練物の冷結晶化温度（Ｔｃ）は、層状複水酸化物の微細化に用いられた可塑剤が効果的に働くことから、好ましくは５０℃以上、より好ましくは６０℃以上、そして、好ましくは１１０℃以下、より好ましくは１００℃以下、さらに好ましくは９０℃以下である。また、好ましくは５０〜１１０℃、より好ましくは５０〜１００℃、さらに好ましくは６０〜９０℃である。
【００８４】
溶融混練物の融点（Ｔｍ）は、成形品の耐熱性や加工性の観点から、好ましくは１３０℃以上、より好ましくは１４０℃以上、さらに好ましくは１５０℃以上、そして、好ましくは２１０℃以下、より好ましくは２００℃以下、さらに好ましくは１８０℃以下である。また、好ましくは１３０〜２１０℃、より好ましくは１４０〜２００℃、さらに好ましくは１５０〜１８０℃である。
【００８５】
〔射出成形体〕
かくして得られた溶融混練物は、加工性が良好で、耐熱性に優れることから、高温条件での使用が可能となり、各種用途、なかでも、情報・家電用途に好適に用いることができため、前記溶融混練物の射出成形体に成形される。
【００８６】
射出成形体は、前記ポリ乳酸樹脂組成物の溶融混練物を射出成形したものであれば特に限定はなく、例えば、前記溶融混練物を射出成形機に充填して、金型内に注入して成型することにより得られる。
【００８７】
射出成形としては、公知の射出成形機を用いることができる。例えば、シリンダーとその内部に挿通されたスクリューを主な構成要素として有するもの〔Ｊ１１０ＡＤ−１８０Ｈ（日本製鋼所社製)等〕が挙げられる。なお、前記ポリ乳酸樹脂組成物の原料をシリンダーに供給してそのまま溶融混練してもよいが、予め溶融混練したものを射出成形機に充填することが好ましい。
【００８８】
シリンダーの設定温度は、１８０〜２２０℃が好ましく、１８０〜２１０℃がより好ましい。溶融混練機を使用する場合には、溶融混練する際の混練機のシリンダーの設定温度を意味する。なお、シリンダーはヒーターを具備しており、それにより温度調整が行なわれる。ヒーターの個数は機種によって異なり一概には決定されないが、前記設定温度に調整されるヒーターは、溶融混練物排出口側（ノズル先端側）に存在する温度である。
【００８９】
金型温度としては、ポリ乳酸樹脂組成物の結晶化速度向上及び作業性向上の観点から、７０〜１２０℃が好ましく、７５〜１１５℃がより好ましく、８０〜１１０℃がさらに好ましい。
【００９０】
金型内での保持時間は、金型の温度によって一概には決定できないが、１０〜１２０秒が好ましく、３０〜９０秒がより好ましい。
【００９１】
本発明の射出成形体は、前記ポリ乳酸樹脂組成物の加工性が良好で、微細化層状複水酸化物の表面に付着する可塑剤による可塑化効果に優れることから、強度及び耐熱性に優れるものである。
【００９２】
本発明はまた、本発明の射出成形体の製造方法を提供する。
【００９３】
製造方法としては、前記ポリ乳酸樹脂と微細化層状複水酸化物を含有するポリ乳酸樹脂組成物の溶融混練物を射出成形する工程を含む方法であれば特に限定はなく、得られる成形品の種類に応じて、適宜、工程を追加することができる。
【００９４】
具体的には、以下の工程を含む態様が挙げられる。
工程（１）：層状複水酸化物を可塑剤の存在下で微細化して、層状複水酸化物の微細化物を得る工程
工程（２）：工程（１）で得られた層状複水酸化物の微細化物及びポリ乳酸樹脂を含有するポリ乳酸樹脂組成物用原料を溶融混練して、ポリ乳酸樹脂組成物の溶融混練物を調製する工程
工程（３）：工程（２）で得られたポリ乳酸樹脂組成物の溶融混練物を金型内に射出成形する工程
【００９５】
工程（１）は、層状複水酸化物の微細化物を得る工程である。具体的には、層状複水酸化物を可塑剤の存在下で、層状複水酸化物と可塑剤の質量比（層状複水酸化物／可塑剤）が、好ましくは１／９９〜５０／５０、より好ましくは４／９６〜５０／５０、さらに好ましくは６／９４〜５０／５０、さらに好ましくは８／９２〜４０／６０となるよう混合して、粉砕、好ましくは湿式粉砕する事により微細化することができる。層状複水酸化物及び可塑剤は、前記に記載したものが使用される。
【００９６】
工程（２）は、ポリ乳酸樹脂組成物の溶融混練物を調製する工程である。具体的には、工程（１）で得られた微細化層状複水酸化物とポリ乳酸樹脂とを含有する原料を、好ましくは１６０〜２５０℃、より好ましくは１６５〜２３０℃、さらに好ましくは１７０〜２１０℃で溶融混練することにより、調製することができる。
【００９７】
工程（３）は、ポリ乳酸樹脂組成物の溶融混練物を射出成形する工程である。具体的には、工程（２）で得られた溶融混練物を、好ましくは１８０〜２２０℃、より好ましくは１８０〜２１０℃に加熱したシリンダーを装備した射出成形機に充填し、好ましくは７０〜１２０℃、より好ましくは７５〜１１５℃、さらに好ましくは８０〜１１０℃の金型内に射出して成形することができる。
【００９８】
かくして得られた本発明の射出成形体は、表面に可塑剤を付着して微細化された層状複水酸化物が良分散されているために、強度及び耐熱性に優れることから、情報・家電機器や、日用品、文具、化粧品等の筐体、部品等に好適に用いることができる。
【実施例】
【００９９】
以下、実施例及び比較例を示して本発明を具体的に説明するが、本発明は下記実施例に制限されるものではない。なお、「常圧」とは１０１．３ｋＰａを、「常温」とは１５〜２５℃を示す。
【０１００】
〔層状複水酸化物の平均粒径〕
層状複水酸化物の平均粒径（ｎｍ）は、レーザー回折／散乱式粒度分布測定装置  ＬＡ−９２０（ＨＯＲＩＢＡ社製）を用いて、測定溶媒であるエタノール（関東化学社製、鹿１級）中に層状複水酸化物の粒子０．０５ｇを攪拌させながら分散させて測定し（攪拌速度；レベル４）、屈折率を１．１２としてメジアン径を算出する。なお、微細化処理前の層状複水酸化物の粒径を測定する場合は、粒子を測定溶媒中に分散させるために１分間超音波処理を行い、微細化処理後の層状複水酸化物の粒径を測定する場合には、攪拌操作のみを行い測定を行う。
【０１０１】
〔可塑剤の酸価、水酸基価、及び鹸化価〕
酸価：滴定溶媒としてトルエン／エタノール＝２／１（体積比）を用いる他は、ＪＩＳ  Ｋ００７０の試験法に従って分析を行う。
水酸基価：アセチル化試薬として無水酢酸／ピリジン＝１／４（体積比）を用い、添加量を３ｍＬとする他は、ＪＩＳ  Ｋ００７０の試験法に従って分析を行う。
鹸化価：水浴の温度を９５℃に、加熱時間を１時間にする他は、ＪＩＳ  Ｋ００７０の試験法に従って分析を行う。
【０１０２】
〔オリゴエステル系可塑剤の分子量〕
分子量：本明細書においてオリゴエステル系可塑剤の分子量とは数平均分子量を意味し、酸価、水酸基価、及び鹸化価から次式により算出する。
平均分子量  Ｍ＝（Ｍ１＋Ｍ２−Ｍ３×２）×ｎ＋Ｍ１−（Ｍ３−１７．０１）×２＋（Ｍ３−１７．０１）×ｐ＋（Ｍ２−１７．０１）×ｑ＋１．０１×（２−ｐ−ｑ）
ｑ＝水酸基価×Ｍ÷５６１１０
２−ｐ−ｑ＝酸価×Ｍ÷５６１１０
平均重合度  ｂ＝鹸化価×Ｍ÷（２×５６１１０）−１
【０１０３】
〔ＡＯ付加エステル系可塑剤の平均分子量〕
ＡＯ付加エステル系可塑剤の平均分子量は、質量平均分子量を意味し、鹸化価から次式より計算で求める。
平均分子量＝５６１０８×（１分子中のエステル基の数）／鹸化価
【０１０４】
可塑剤の製造例１（コハク酸とトリエチレングリコールモノメチルエーテルとのジエステル化合物）
攪拌機、温度計、脱水管を備えた３Ｌフラスコに、無水コハク酸５００ｇ、トリエチレングリコールモノメチルエーテル２４６３ｇ、パラトルエンスルホン酸一水酸化物９．５ｇを仕込み、空間部に窒素（５００ｍＬ／分）を吹き込みながら、減圧下（４〜１０．７ｋＰａ）、１１０℃で１５時間反応させた。反応液の酸価は１．６（ＫＯＨｍｇ／ｇ）であった。反応液に吸着剤キョーワード５００ＳＨ（協和化学工業社製）２７ｇを添加して８０℃、２．７ｋＰａで４５分間攪拌してろ過した後、液温１１５〜２００℃、圧力０．０３ｋＰａでトリエチレングリコールモノメチルエーテルを留去し、８０℃に冷却後、残液を減圧ろ過して、ろ液として、コハク酸とトリエチレングリコールモノメチルエーテルとのジエステル〔（ＭｅＥＯ３）２ＳＡ〕を得た。得られたジエステルは、質量平均分子量４１０、粘度（２３℃）２７ｍＰａ・ｓ、酸価０．２ｍｇＫＯＨ／ｇ、鹸化価２７４ｍｇＫＯＨ／ｇ、水酸基価１ｍｇＫＯＨ／ｇ以下、色相ＡＰＨＡ２００であった。
【０１０５】
可塑剤の製造例２（トリス（エトキシエトキシエチル）ホスフェート）
１リットル四つ口フラスコに、ジエチレングリコールモノエチルエーテル６００ｇ（４．４７モル）を加え、乾燥窒素ガスを毎分５０ｍＬの流量で吹き込みながら、減圧下（２０ｋＰａ）で攪拌した。次いで反応系内を室温（１５℃）に保ちながらオキシ塩化リン１１４ｇ（０．７４５モル）をゆっくりと滴下し、その後、４０〜６０℃で５時間熟成した。その後、１６質量％の水酸化ナトリウム水溶液１４９ｇを添加して中和し、過剰の未反応ジエチレングリコールモノエチルエーテルを７０〜１２０℃の温度条件で減圧留去し、さらに水蒸気と接触させて粗リン酸トリエステル３６７ｇを得た。さらに、この粗リン酸トリエステルに１６質量％の塩化ナトリウム水溶液３００ｇを加えて洗浄した。その後、分相した下相を廃水し、残りの上相を７５℃の減圧下で脱水した後、さらにろ過で固形分を除去し、目的とするトリス（エトキシエトキシエチル）ホスフェート２６６ｇを得た（収率８０％）。このトリス（エトキシエトキシエチル）ホスフェートは無色透明の均一液体であり、クロルイオン分析を行った結果、クロルイオン含量は１０ｍｇ／ｋｇ以下であった。
【０１０６】
可塑剤の製造例３（グルタル酸とジエチレングリコールモノメチルエーテルとのジエステル化合物）
攪拌機、温度計、脱水管及び還流管を備えた１Ｌフラスコにグルタル酸１１８ｇ、ジエチレングリコールモノメチルエーテル３６１ｇ、トルエン２５０ｍＬ、パラトルエンスルホン酸一水酸化物２．０ｇを仕込み、１２０℃で９時間反応させた。冷却後、酢酸エチル３５０ｍＬを加え、炭酸ナトリウム水溶液、さらに飽和塩化ナトリウム水溶液で洗浄し、無水硫酸ナトリウムで乾燥した。酢酸エチルとトルエンをエバポレータで除き、さらに減圧で低沸点成分を留去し、グルタル酸とジエチレングリコールモノメチルエーテルとのジエステルを得た。得られたジエステルは質量平均分子量３２４、酸価０．２ＫＯＨｍｇ／ｇ、鹸化価３４６ＫＯＨｍｇ／ｇ、水酸基価１ＫＯＨｍｇ／ｇ以下であった。
【０１０７】
可塑剤の製造例４（コハク酸ジメチルとジエチレングリコールのオリゴエステル化合物）
４ツ口フラスコ（攪拌機、温度計、滴下漏斗、蒸留管、窒素吹き込み管付き）にジエチレングリコール３６３ｇ（３．４２モル）及び触媒として２８重量％ナトリウムメトキシド含有メタノール溶液６．６ｇ（ナトリウムメトキシド０．０３４モル）を入れ、常圧、１２０℃で０．５時間攪拌しながらメタノールを留去した。その後、コハク酸ジメチル（和光純薬工業社製）１０００ｇ（６．８４モル）を３時間かけて滴下し、常圧、１２０℃で、反応により生じるメタノールを留去した。次に、７５℃に冷却し、圧力を１．５時間かけて常圧から６．７ｋＰａまで徐々に下げてメタノールを留去した後、常圧にもどし、さらに、触媒として２８重量％ナトリウムメトキシド含有メタノール溶液５．８ｇ（ナトリウムメトキシド０．０３０モル）を添加して、１００℃で、圧力を２時間かけて常圧から２．９ｋＰａまで徐々に下げてメタノールを留出させた。その後、８０℃に冷却してキョーワード６００Ｓ（協和化学工業社製）１８ｇを添加し、圧力４．０ｋＰａ、８０℃で１時間攪拌した後、減圧ろ過を行った。ろ液を圧力０．３ｋＰａで、温度を１時間かけて７０℃から１９０℃に上げて残存コハク酸ジメチルを留去し、常温黄色の液体（コハク酸ジメチルとジエチレングリコールのオリゴエステル）を得た。なお、触媒の使用量は、ジカルボン酸エステル１００モルに対して０．９４モルであった。得られたオリゴエステルは数平均分子量５３０、酸価０．３７ｍｇＫＯＨ／ｇ、鹸化価６４３ｍｇＫＯＨ／ｇ、水酸基価０．６ｍｇＫＯＨ／ｇであった。
【０１０８】
有機化処理された層状複水酸化物の製造例１
蒸留水２Ｌに、酢酸（キシダ化学社製）１．２ｇ、酢酸ナトリウム（シグマアルドリッチジャパン社製）１４．７６ｇ、塩化ナトリウム（和光純薬工業社製）４５０ｇを室温（２５℃）で溶解させ、層状複水酸化物（ハイドロタルサイト  ＤＨＴ−６、協和化学工業社製）３．６ｇを加え、層間の炭酸イオンを塩化物イオンに置換するために、２０時間室温（２５℃）下で攪拌（回転数２００ｒｐｍ）した。濾過及び乾燥を行った後、得られた粉末１ｇを、ラウリル硫酸ナトリウム（和光純薬工業製）１．３３ｇ、蒸留水１００ｇと混合し、２０時間室温（２５℃）下で攪拌（回転数２００ｒｐｍ）することによりイオン交換によって層状複水酸化物の有機化を行った。得られた粉末を蒸留水２５０ｇを３回に分けて用いて洗浄し（１回目；８０ｇ、２回目；８０ｇ、３回目；９０ｇ）、有機化層状複水酸化物１を得た。
【０１０９】
有機化処理された層状複水酸化物の製造例２
ラウリル硫酸ナトリウム（和光純薬工業社製）１．３３ｇを、ポリオキシエチレンラウリル硫酸ナトリウム（花王社製）１．３３ｇに変えた以外は製造例１と同様にして、層状複水酸化物の有機化を行い、有機化層状複水酸化物２を得た。
【０１１０】
有機化処理された層状複水酸化物の製造例３
ラウリル硫酸ナトリウム（和光純薬工業社製）１．３３ｇを、ステアリン酸ナトリウム（和光純薬工業社製）１．３３ｇに変えた以外は製造例１と同様にして、層状複水酸化物の有機化を行い、有機化層状複水酸化物３を得た。
【０１１１】
微細化層状複水酸化物の製造例１〜１４
表１〜２に示す層状複水酸化物と可塑剤を、超音波ホモジナイザー（ＵＳ−３００Ｔ，日本精機製作所社製）に供して、表１〜２に示す時間粉砕を行った。なお、製造例１２、１３は、粉砕を行なわずに層状複水酸化物と可塑剤を手攪拌による混合を行なったのみであった。製造例１４は層状複水酸化物のみを超遠心粉砕機（ＺＭ２００、Ｒｅｔｓｃｈ社製）に供して粉砕を行った。処理前後の層状複水酸化物の平均粒径を表１〜２に示す。
【０１１２】
なお、表１〜２における原料は以下の通りである。
（可塑剤）
可塑剤１：可塑剤の製造例１で製造したコハク酸とトリエチレングリコールモノメチルエーテルとのジエステル、質量平均分子量４１０
可塑剤２：アジピン酸と、ジエチレングリコールモノメチルエーテル／ベンジルアルコール＝１／１混合物とのジエステル（大八化学工業社製）、質量平均分子量３３８
可塑剤３：可塑剤の製造例２で製造したトリス（エトキシエトキシエチル）ホスフェート
可塑剤４：可塑剤の製造例３で製造したグルタル酸とジエチレングリコールモノメチルエーテルとのジエステル化合物、質量平均分子量３２４
可塑剤５：可塑剤の製造例４で製造したコハク酸ジメチルとジエチレングリコールとのオリゴエステル化合物、数平均分子量５３０
可塑剤６：ジオクチルアジペート（和光純薬工業社製、試薬）
【０１１３】
【表１】
2014009267.tif 000004
【０１１４】
【表２】
2014009267.tif 000005
【０１１５】
表１及び２より、層状複水酸化物を可塑剤の存在下で湿式粉砕することより、製造例１〜１１の層状複水酸化物は微細化されていることが確認された。
【０１１６】
実施例１〜１１及び比較例１〜３
ポリ乳酸樹脂組成物の調製
表３〜４に示す組成物原料を、２軸押出機（池貝鉄工社製、ＰＣＭ−４５）にて、回転数１００ｒ／ｍｉｎ、溶融混練温度１９０℃で溶融混練し、ストランドカットを行い、ポリ乳酸樹脂組成物のペレットを得た。得られたペレットは、７０℃減圧下で１日乾燥し、水分量を５００ｐｐｍ以下とした。なお、比較例３のポリ乳酸樹脂組成物には、可塑剤の製造例１で製造したコハク酸とトリエチレングリコールモノメチルエーテルとのジエステル化合物を表に示す量、組成物原料として別途配合した以外は、実施例１のポリ乳酸樹脂組成物と同様にしてペレットを調製した。
【０１１７】
射出成形体の調製
次いで、得られたペレットを、シリンダー温度を２００℃とした射出成形機（日本製鋼所社製  Ｊ１１０ＡＤ−１８０Ｈ）を用いて射出成形し、金型温度８０℃、成形時間６０秒で試験片〔角柱状試験片（１２５ｍｍ×１２ｍｍ×６ｍｍ）〕を成形した。
【０１１８】
なお、表３〜４における原料は以下の通りである。
＜ポリエステル樹脂＞
ＮＷ４０３２Ｄ：ポリ乳酸樹脂、ネイチャーワークスＬＬＣ社製、ポリ−Ｌ−乳酸、ＮａｔｕｒｅＷｏｒｋｓ  ４０３２Ｄ
＜微細化層状複水酸化物＞
製造例１〜１４：表１〜２に記載の製造例１〜１４で調製された層状複水酸化物の微細化物
＜可塑剤＞
可塑剤１：可塑剤の製造例１で製造したコハク酸とトリエチレングリコールモノメチルエーテルとのジエステル
＜結晶核剤＞
ＰＰＡ−Ｚｎ：無置換のフェニルホスホン酸亜鉛塩、日産化学工業社製
＜加水分解抑制剤＞
カルボジライトＬＡ−１：ポリカルボジイミド、日清紡ケミカル社製
【０１１９】
得られた成形体の特性を、下記の試験例１〜２の方法に従って評価した。結果を表３〜４に示す。
【０１２０】
試験例１＜耐熱性の評価＞
角柱状試験片（１２５ｍｍ×１２ｍｍ×６ｍｍ）について、ＪＩＳ  Ｋ７１９１に基づいて、熱変形温度測定機（東洋精機製作所製、Ｂ−３２）を使用して、荷重１．８０ＭＰａにおいて０．２５ｍｍたわむときの温度を熱変形温度（℃）として測定した。熱変形温度が高い方が耐熱性に優れていることを示す。
【０１２１】
試験例２＜曲げ強度＞
角柱状試験片（１２５ｍｍ×１２ｍｍ×６ｍｍ）について、ＪＩＳ  Ｋ７２０３に基づいて、テンシロン（オリエンテック社製、テンシロン万能試験機  ＲＴＣ−１２１０Ａ）を用いて、クロスヘッド速度を３ｍｍ／ｍｉｎに設定して曲げ試験を行い、曲げ強度を求めた。曲げ強度は、高いほうが強度に優れていることを示す。
【０１２２】
【表３】
2014009267.tif 000006
【０１２３】
【表４】
2014009267.tif 000007
【０１２４】
表３〜４の結果から明らかなように、本発明のポリ乳酸樹脂組成物の成形体（実施例１〜１１）は、耐熱性に優れ、かつ、曲げ強度が高く強度に優れることが示唆される。
【産業上の利用可能性】
【０１２５】
本発明の射出成形体は、耐熱性及び強度に優れることから、情報・家電機器や、日用品、文具、化粧品等の筐体、部品等の様々な工業用途に好適に使用することができる。